(57)【特許請求の範囲】
【請求項１】
下記の一般式［１］
【化１】
0004231112.tif 000018
［ただし、式中、Ｒ1は水素原子またはメチル基、Ｒ2、Ｒ5は、−（ＢＯ）k-1Ｂ−基（ただし、Ｂは炭素数２〜１２のアルキレン基を示し、ｋはオキシアルキレン基の平均付加モル数で１〜１００の数を示す。）で示されるオリゴオキシアルキレン基、Ｂの繰り返し単位は同一物の繰り返しでも異なったものの組み合わせでもよく、Ｒ3及びＲ4は炭素数１〜１８の炭化水素基、ｍは１〜６の整数を表す。また、｛Ｇｌｕｌａ．は、下記の式
【化２】
0004231112.tif 000019
で示されるグルコノラクトンの反応基｝］で表される（メタ）アクリル酸系エステル。
【請求項２】
請求項１記載の一般式［１］で表される単量体と前記一般式［１］で表される単量体以外のラジカル重合性単量体（Ｍ）をラジカル重合してなる下記の一般式［３］
【化３】
0004231112.tif 000020
［ただし、式中、Ｒ1、Ｒ2、Ｒ3、Ｒ4、Ｒ5、Ｇｌｕｌａ．は、前記一般式［１］に同じ。また、ｍは１〜６の整数の整数を表す。また、−Ｍ−は、前記一般式［１］で表される単量体以外のラジカル重合性単量体に由来する基であり、また、ａは、一般式［１］で表される単量体に基づく構成単位によるモル分率で０．０１〜１であり、ｂは前記ラジカル重合性単量体に基づく構成単位のモル分率で０．９９〜０であり、ｐは重合体の繰り返し単位数で１〜１０００の数を示す。］で表される（メタ）アクリル酸系エステル重合体。
【請求項３】
請求項１記載の一般式［１］で表される単量体と前記一般式［１］で表される単量体以外のラジカル重合性単量体（Ｍ）をラジカル重合することからなる請求項２記載の一般式［３］で表される（メタ）アクリル酸系エステル重合体の製造方法。
【発明の詳細な説明】
【０００１】
【発明の属する技術分野】
本発明は、特定の基を有する（メタ）アクリル酸系エステル、該単量体を重合してなる重合体、該単量体の製造方法、該重合体の製造方法に関する。
【０００２】
【従来の技術】
生体膜の主成分はタンパク質と脂質であり、脂質のなかにはリン脂質と糖脂質がある。リン脂質は生体全体の生命維持において多くの機能をもつことが知られている。そのため、リン脂質特性基を有する各種の化合物が検討されている。リン脂質特性基であるホスホリルコリン基を有するモノマーおよびこれから得られる種々のポリマーは、人工臓器用等の医用材料、バイオセンサー等のセンサー類などに応用する試みが数多くなされている（例えば、特開昭５９−４３３４２号公報、特開昭６３−２２２１８３号公報など）。
一方、天然界において糖質のポリマーは、通常糖鎖のつながった多糖類として存在している。近年、細胞への認識機構の研究が進むに従って、種々の認識現象において糖タンパク質や糖脂質などの糖鎖構造が極めて重要な働きをしていることが明らかとなってきた。細胞膜上で抗原抗体の接着や、食作用等における細胞間相互作用において、細胞膜上での抗原抗体反応、ウイルスなどの感染などに糖鎖部分が大きく関与していることが分かってきている。
その一方で、細胞による認識を受けにくい糖鎖構造も知られている。こうした特定の組織や細胞による糖鎖の認識機構を薬物の吸収、分布、放出制御の各過程にうまく利用することによって、効果的なＤＤＳ（ドラッグデリバリーシステム）の構築が試みられている。
【０００３】
近年、側鎖に糖成分をもつ合成ポリマーが各種検討されている。それらの糖鎖を有する化合物は、分子生物学分野における糖鎖認識モデルとして、あるいは認識機構をもった機能材料の開発の点から興味がもたれている。
さらに、自然界にはセルロース、デンプン、ヘパリンなど様々な多糖類が存在する。これらの多糖類の中には、特異的な細胞認識には関与しないものもあり、ＤＤＳの高分子キャリア型製剤用の素材としても有用と考えられている。医療用材料として糖をみたときには、溶解性が低いため用途が限定される面や、新たな機能を付与する場合、より強度を必要とするなどの多くの問題点があり、天然物そのままでは用いることができない。このため、医用材料やセンサーなどの分野でいわゆる糖化合物（糖誘導体）を生体適合性材料として利用するためには、比較的高分子量で、かつ強固な膜または繊維や安定な微粒子、ミセルなどに成形でき、しかも容易に製造できる糖化合物が要望されていた。
【０００４】
これまでも糖構造を有するモノマーおよびこれを構成成分とするポリマーが合成されている。例えば、重合性の二重結合基を有する糖化合物としては、次の（１）〜（５）の技術が知られている。
（1）W. A. P. Black, et al., J. Chem. Soc. 第4433頁（1963年）にはグルコース残基をもつメタクリレートモノマーとポリマーが示されている。
（2）T. Nakaya, et al., Makromol. Chem. 第175巻, 第3319頁（1974年）には、長鎖アルキル鎖を介した、イソプロピリデングルコフラノースのメタクリレートモノマーとポリマーが示されている。
（3）Y. C. Lee, et al., Anal. Biochem., 第95巻, 第260頁（1979年）、Methods Enzymol., 第83巻,第294頁（1982年）にはグルコース残基をもつアクリルアミドモノマーとポリマーが示されている。
（4）小林、住友、日本化学会誌、第406頁（1980年）にはグルコース残基をもつスチリルモノマーとポリマーが示されている。
（5）国際公開特許、ＷＯ９０／０４５９８号公報にはグルコース残基をもつメタクリレートモノマー（ＧＥＭＡ）とそのポリマーが開示されている。
前記の（１）〜（４）の技術では、糖ポリマーはいずれもその合成にあたって多くのステップを必要とし、大量に入手する事が困難であることから、応用検討が困難であった。
前記の（５）のＧＥＭＡを重合して得られる重合体は、物性及び生体適合性が必ずしも十分ではなかった。
以上のように、生体適合性、製膜性や繊維や他の単量体との共重合体としたり、他の重合体、オリゴマーとブレンドしたり低分子物を添加、包含させ安定な微粒子、ミセルなどへの成形性を有する化合物は得られていないのが現状である。
また、糖類残基含有重合体としては、一部従来より知られているが、これらの糖残基含有重合体は、製膜性等の成形性、生体適合性を兼ね備えた十分に満足できるものではなかった。
【０００５】
またこれらを得るため糖類残基及びホスホリルコリン類似基の両方を含有する単量体は知られていなかった。また、なおかつ糖構造をポリマー中に組み込むことができる化合物の高純度で簡便な合成法についても知られていなかった。
【０００６】
【発明が解決しようとする課題】
本発明の第１の目的は、新規の糖類残基及びホスホリルコリン類似基含有（メタ）アクリル酸系エステルを提供することにある。
本発明の第２の目的は、該単量体を重合してなる重合体を提供することにある。
本発明の第３の目的は、該単量体の製造方法を提供することにある。
さらに  本発明の第４の目的は、該重合体の製造方法を提供することにある。
【０００７】
【課題を解決するための手段】
本発明者は、上記問題点に鑑み鋭意検討した結果、特定の糖類残基及びホスホリルコリン類似基含有（メタ）アクリル酸系エステルを高純度で製造し、この化合物をラジカル重合することによって重合体が得られることを見出し、本発明を完成するに至った。すなわち、本発明は次の（１）〜（４）である。
【０００８】
（１）下記の一般式［１］
【化１０】
0004231112.tif 000002
［ただし、式中、Ｒ1は水素原子またはメチル基、Ｒ2、Ｒ5は、−（ＢＯ）k-1Ｂ−基（ただし、Ｂは炭素数２〜１２のアルキレン基を示し、ｋはオキシアルキレン基の平均付加モル数で１〜１００の数を示す。）で示されるオリゴオキシアルキレン基、Ｂの繰り返し単位は同一物の繰り返しでも異なったものの組み合わせでもよく、Ｒ3及びＲ4は炭素数１〜１８の炭化水素基、ｍは１〜６の整数を表す。
また、｛Ｇｌｕｌａ．は、下記の式
【化１１】
0004231112.tif 000003
で示されるグルコノラクトンの反応基｝
で表される（メタ）アクリル酸系エステル。
【０００９】
（２）下記の一般式［３］
【化１２】
0004231112.tif 000004
［ただし、式中、Ｒ1、Ｒ2、Ｒ3、Ｒ4、Ｒ5、Ｇｌｕｌａ．は、前記に同じ。また、ｍは１〜６の整数を表す。また、−Ｍ−は、一般式［１］で表される単量体以外のラジカル重合性単量体に由来する基であり、また、ａは、一般式［１］に基づく構成単位によるモル分率で０．０１〜１であり、ｂは前記のラジカル重合性単量体に基づく構成単位のモル分率で０．９９〜０であり、ｐは重合体の繰り返し単位数で１〜１０００の数を示す。］
で表される（メタ）アクリル酸系エステル重合体。
【００１０】
（３）次の工程▲１▼〜▲３▼からなる一般式［１］で表される（メタ）アクリル酸系エステルの製造方法。
工程▲１▼；下記一般式［４］
【化１３】
0004231112.tif 000005
（ただし、式中、Ｒ1、Ｒ2は、前記に同じ。）
で表される水酸基含有（メタ）アクリル酸エステルと
下記の一般式［５］
【化１４】
0004231112.tif 000006
（ただし、ｍは前記に同じ。）
で表される環状有機リン化合物を反応させて、下記式［６］
【化１５】
0004231112.tif 000007
（ただし、Ｒ1、Ｒ2は前記と同じ、ｍは前記と同じ整数を示す）
で表される環状有機リン化合物残基を有する（メタ）アクリル酸系エステルを合成する。
【００１１】
工程▲２▼；下記の式［７］または式［８］
【化１６】
0004231112.tif 000008
で示されるグルコノラクトンと下記の一般式［９］
【化１７】
0004231112.tif 000009
（ただし、Ｒ3、Ｒ4、Ｒ5は、前記に同じ。）
で表されるＮ，Ｎ−（ジアルキル）ジアミンとを反応して、下記一般式［１０］
【化１８】
0004231112.tif 000010
（ただし、Ｒ3、Ｒ4、Ｒ5は、前記に同じ。）
で表されるＮ’−グルコンアミドアルキル−Ｎ，Ｎ−（ジアルキル）アミンを合成する。
工程▲３▼；前記工程▲１▼の環状有機リン化合物残基を有する（メタ）アクリル酸エステルと前記工程▲２▼のＮ’−グルコンアミド−Ｎ，Ｎ−アルキル（ジアルキル）アミンを反応させる。
【００１２】
（４）前記の一般式［１］の単量体と一般式［１］の単量体以外のラジカル重合性単量体（Ｍ）をラジカル重合することからなる一般式［３］で表される（メタ）アクリル酸系エステル重合体の製造方法。
【００１３】
【発明の実施の形態】
一般式［１］、［３］、［４］、［６］において、Ｒ1は水素原子またはメチル基を示す。
また、一般式［１］、［３］、［４］、［１０］において、Ｒ2、Ｒ5は、−（ＢＯ）k-1Ｂ−基（ただし、Ｂは炭素数２〜１２のアルキレン基を示し、ｋはオキシアルキレン基の平均付加モル数で１〜１００の数を示す。）で示されるオリゴオキシアルキレン基、Ｂの繰り返し単位は同一物の繰り返しでも異なったものの組み合わせでもよい。
このような繰り返し単位基の具体的なものとしては、例えば、エチレンオキシ基、プロピレンオキシ基、トリメチレンオキシ基、ブチレンオキシ基、テトラメチレンオキシ基などのアルキレンオキシ基等の２価の炭化水素基などが挙げられる。また例えば、テトラメチレン基、ペンタメチレン基、ヘキサメチレン基、オクタメチレン基、ヘキサデカメチレン基などが挙げられる。
【００１４】
一般式［１］、［３］、［９］、［１０］において、Ｒ3、Ｒ4は、炭素数１〜１８の炭化水素基を示す。炭素数が１８より多いと反応性が低下すること、入手が困難であることから好ましくない。これらの炭化水素基は直鎖であっても分岐していてもよい。このような基の具体的なものとしては、メチル基、エチル基、ｎ−プロピル基、イソプロピル基、ｎ−ブチル基、イソブチル基、ペンチル基、ヘキシル基、ヘプチル基、オクチル基、ノニル基、デシル基、ドデシル基、オクタデシル基などが挙げられる。
また、一般式［１］、［３］、［５］、［６］において、ｍは１〜６の整数を示す。ｍが７以上の場合は原料の入手性、合成の困難性および目的とする開環４級化反応が起きにくいことから好ましくない。より好ましくは、ｍは２〜４の数である。
【００１５】
一般式［１］、［３］において、Ｇｌｕｌａ．はグルコノラクトンの反応した基を示す。その構造としては、便宜的に式［２］で示される。
【化１９】
0004231112.tif 000011
【００１６】
一般式［３］において、−Ｍ−は、一般式［１］で表される単量体以外のラジカル共重合可能な単量体に基づく構成単位の残基である。その単量体としては、カルボン酸基、スルホン酸基、カルボン酸エステル基、スルホン酸エステル基、炭素数１〜１６の脂肪族炭化水素基または炭素数６〜１６の芳香族炭化水素基あるいは炭素数７〜１６の２価の芳香族基置換炭化水素基を有するものでもよく、これらの基は直鎖であっても分岐していてもよい。
具体的には、例えばメチル（メタ）アクリレート、エチル（メタ）アクリレート、ブチル（メタ）アクリレート、２−エチルヘキシル（メタ）アクリレート、ｎ−ドデシル（メタ）アクリレート、シクロヘキシル（メタ）アクリレート等の（メタ）アクリル酸アルキルエステル；２−ヒドロキシエチル（メタ）アクリレート、２−ヒドロキシプロピル（メタ）アクリレート等の水酸基含有（メタ）アクリル酸エステル；酢酸ビニル等のカルボン酸ビニルエステル；エチルビニルエーテル、ブチルビニルエーテル等のアルキルビニルエーテル；スチレン、クロルスチレン、クロルメチルスチレン等のスチレン系単量体；塩化ビニル等のハロゲン化ビニル；エチレン、プロピレン等の炭化水素系単量体、ポリエチレングリコールモノ（メタ）アクリル酸エステル、ポリプロピレングリコールモノ（メタ）アクリル酸エステル等のポリアルキレングリコールモノ（メタ）アクリル酸エステル；（メタ）アクリル酸；（メタ）アクリル酸アミド、Ｎ，Ｎ−ジメチル（メタ）アクリル酸アミド等のアミド系単量体；トリメトキシビニルシラン、トリエトキシビニルシラン等のビニルシラン系単量体；ジエチルフマレート、ジエチルマレエート等の二塩基酸エステル単量体等を挙げることができる。
【００１７】
一般式［３］において、ａ、ｂはそれぞれ単量体に基づく構成単位のモル分率を表し、ａ＝０．０１〜１の数、ｂ＝０．９９〜０の数を示す。より好ましくは、ａ＝０．３〜１、ｂ＝０．７〜０の数である。
一般式［３］において、ｐは重合体の繰り返し単位数を示し、１〜１０００の整数を示す。好ましくは、ｐは３〜５００の数である。
【００１８】
次の（ａ）に本発明の一般式［１］の単量体および（ｂ）に本発明の一般式［３］の重合体の製造方法を示す。
（ａ）（メタ）アクリル酸系エステルの製造；
一般式［１］で表わされる（メタ）アクリル酸系エステルは、次のような工程▲１▼〜▲３▼からなる方法によって製造することができる。まず、各工程を次式の反応式によって示す。
【００１９】
【化２０】
0004231112.tif 000012
【００２０】
【化２１】
0004231112.tif 000013
【００２１】
次に各工程について詳細に述べる。
工程▲１▼；前記一般式［４］で表される水酸基含有（メタ）アクリル酸エステルと前記一般式［５］で表される環状有機リン化合物を反応させて前記一般式［６］で表される環状有機リン化合物残基を有する（メタ）アクリル酸エステルを合成する。工程▲２▼；グルコノラクトンを前記の一般式［９］で表されるＮ，Ｎ−（ジアルキル）ジアミンとを反応させて、前記の一般式［１０］で表される化合物を合成する。
工程▲３▼；前記工程▲１▼の環状有機リン化合物残基を有する（メタ）アクリル酸エステルと前記工程▲２▼のＮ’−グルコンアミドアルキル−Ｎ，Ｎ−（ジアルキル）アミンを反応させて一般式［１］で表される（メタ）アクリル酸系エステルを合成する。
【００２２】
工程▲１▼において、原料として用いる一般式［４］で示される水酸基含有（メタ）アクリル酸エステルは、分子中に（メタ）アクリル酸部分と水酸基を含有しているばよいが、具体的には、２−ヒドロキシエチル（メタ）アクリル酸エステル、２−ヒドロキシプロピル（メタ）アクリル酸エステル、炭素数２〜４のポリオキシアルキレンモノ（メタ）アクリル酸エステル等が挙げられる。
一般式［５］で表される環状有機リン化合物としては、従来公知の方法により、合成することができる。例えば、三塩化リンと対応するジオールを反応させ環状亜リン酸クロリドを合成し、これを酸化するか、あるいはオキシ塩化リンと対応するジオールを反応させる。例えば、ジオールとして、エチレングリコール、トリメチレングリコール、テトラメチレングリコール、分岐のブチレングリコール等が挙げられる。前記の一般式［４］で示される水酸基含有（メタ）アクリル酸エステルと一般式［５］で表される環状有機リン化合物を反応させて、一般式［６］で表される環状有機リン化合物残基を有する（メタ）アクリル酸エステルを合成する。
【００２３】
工程▲２▼において、用いる一方の原料としては、グルコノラクトンであり、γ−体、δ−体のどちらでもよい。また、市販品でも合成品でも用いてよい。市販品としては、例えば、協和発酵株式会社、あるいは藤沢薬品株式会社のグルコノデルタラクトンが挙げられる。
さらにもう一方の原料としては、前記の一般式［９］で示されるＮ，Ｎ−（ジアルキル）ジアミンである。具体的には、例えば、Ｎ，Ｎ−ジメチルプロピルジアミン、Ｎ，Ｎ−ジエチルプロピルジアミン、Ｎ，Ｎ−ジプロピルプロピルジアミン、Ｎ，Ｎ−ジメチルブチルジアミン、Ｎ，Ｎ−ジエチルブチルジアミン、Ｎ，Ｎ−ジプロピルブチルジアミン、Ｎ，Ｎ−ジメチルアミノエチルオキシエチルアミン、Ｎ，Ｎ−ジメチルアミノプロピルオキシプロピルアミン、Ｎ，Ｎ−ジエチルアミノプロピルオキシプロピルアミン、Ｎ，Ｎ−ジプロピルアミノプロピルオキシプロピルアミン等が挙げられる。
【００２４】
工程▲３▼；前記工程▲１▼の環状有機リン化合物残基を有する（メタ）アクリル酸エステルと前記工程▲２▼のＮ’−グルコンアミドアルキル−Ｎ、Ｎ−（ジアルキル）アミンを反応させる。
【００２５】
これらの化合物の精製条件としては、洗浄、再結晶、再沈殿、クロマト分離が好ましく挙げられる。
【００２６】
前記一般式［１］で表される化合物を製造する際の溶媒としては、反応物および生成物を溶解し得るものであればよい。例えば、Ｎ，Ｎ−ジメチルホルムアミド（ＤＭＦ）、Ｎ，Ｎ−ジメチルアセトアミド（ＤＭＡＣ）、ジメチルスルホキシド（ＤＭＳＯ）、クロロホルム、ジクロルメタン等の溶媒が挙げられる。
【００２７】
（ｂ）一般式［３］で表される重合体の製造；
（メタ）アクリル酸系エステルの重合体は次のようにして製造できる。
（ｂ）前記一般式［１］で示される（メタ）アクリル酸系エステルと一般式［１］で示される（メタ）アクリル酸系エステル以外のラジカル重合性単量体とを従来公知の方法で重合して製造できる。重合方法としては、通常のラジカル重合が用いられる。重合開始剤としては、特に限定されないが、アゾビスイソブチロニトリル、アゾビスバレロニトリル等のアゾ化合物；過酸化ラウロイル、過酸化ベンゾイル、ｔ−ブチルペルオキシネオデカノエート、ｔ−ブチルペルオキシピバレート、コハク酸ジアシルペルオキシド等の有機化酸化物；過硫酸アンモニウム、過硫酸カリウム等の無機過酸化物等が挙げられる。その使用量は、０．００１〜１０重量％（対単量体）である。
【００２８】
重合に用いる溶媒としては、重合体が溶解する極性溶媒、例えば、ＤＭＦ、ＤＭＡｃ、ＤＭＳＯ、トルエン、キシレン、メタノール等の単独溶媒、あるいはこれらの適当な比率による混合溶媒が好ましく挙げられる。
重合反応終了後、反応溶液をエタノール等の有機溶媒に投入し、再沈殿精製を繰り返して得られた固体分を室温〜３５℃で１〜２０時間程度減圧乾燥して精製して本発明の重合体を得ることができる。
【００２９】
【発明の効果】
本発明の糖類残基およびホスホリルコリン類似基含有（メタ）アクリル酸系エステルは、生体適合性を付与する単量体原料として有用である。特に、該単量体を重合してなる糖類残基およびホスホリルコリン類似基含有重合体は、生体適合性のある重合体として有用である。また、本発明の（メタ）アクリル酸系エステルの製造方法はグルコノラクトンを使用するので糖類残基の水酸基を保護する必要がなく、工程が少なくて、容易に合成することができる。
【００３０】
【実施例】
次に本発明を実施例に基づいて更に詳細に説明する。
なお各実施例で製造した重合体の数平均分子量は、ＤＭＡｃ（Ｎ，Ｎ−ジメチルアセトアミド）を展開溶媒としてゲルパーミエーションクロマトグラフィ（ＧＰＣ）法でポリスチレンカラムによって標準ポリスチレンを基準に測定した。
【００３１】
実施例１；２−［（３−Ｄ−グルコンアミドプロピル）ジメチルアンモニオ］エチル−２’−（メタクリロイルオキシ）エチルホスフェート（ＭＰｃＧ＝Ｉｃ）の合成
合成１；２−オキソ−１，３，２−ジオキサホスホリルエチルメタクリレート（＝ＯＰＥＭＡ；Ｉａ）の合成
２−ヒドロキシメタクリレート（＝２−ＨＥＭＡ）６．５０９ｇ（５０ｍｍｏｌ）トリエチルアミン（＝ＴＥＡ）６．０７３ｇ（６０ｍｍｏｌ）２−クロロ−１，３，２−ジオキソホスホラン７．１２６ｇ（５０ｍｍｏｌ）をＴＨＦ２００ｍｌに溶解し、窒素雰囲気下で−２０〜−１０℃、２０分間かき混ぜて反応した。粗生成物をろ過してＴＥＡ・ＨＣｌ塩を除去し、エバポレーターで濃縮して粘稠な液状のＩａの化合物を１１ｇ得た（収率；９３％）。その化合物Ｉａの1Ｈ−ＮＭＲ、ＩＲ分析を行った。
【００３２】
結果は、次のとおり。
1Ｈ−ＮＭＲ（δ（ｐｐｍ）：ＴＭＳ／ＣＤＣｌ3）
１．９０−２．００；Ｓ×３；Ｃ＝Ｃ（ＣＨ3）ＣＯＯ−
１．７０−２．５０；ｍ    ；−Ｏ−Ｃ−ＣＨ2−ＣＯ
４．２０−４．７０；ｂ    ；Ｃ＝Ｃ（Ｃ）ＣＯＯＣＨ2ＣＨ2ＯＰＯＣＨ2−ＣＨ2−Ｏ
４．８２−４．８６；ｔｒｉ；−ＣＨ2（Ｃ）−
５．６０、６．２０；ｓ×２；ＣＨ2−Ｃ（Ｃ）−ＣＯＯ−
ＩＲ分析の結果；（液セル；ｃｍ-1）
２９００ｃｍ-1；−ＣＨ
１２００      ；−ＯＣＯＣＨ3
以上の結果から得られたＩａの化合物の構造が次式のものであることを確認した。
【００３３】
【化２２】
0004231112.tif 000014
【００３４】
合成２；Ｎ−［３−（ジメチルアミノ）プロピル］−Ｄ−グルコンアミド（Ｉｂ）の合成
Ｎ，Ｎ−ジメチルプロピレンジアミン、９２．４ｇ（０．９ｍｏｌ）Ｄ−グルコノラクトン、１０４．６ｇ（０．６ｍｏｌ）、メタノール２００ｍｌを反応容器に採り、窒素雰囲気下で、８０℃、２４時間かき混ぜて反応した。粗生成物をろ過して、ろ液を減圧乾燥して未反応の原料、溶媒を取り除いた後、エタノールに溶解し、アセトンで沈澱させる操作を２回繰り返し生成物Ｉｂの化合物を８６．０ｇ得た（収率；７６．７％）。その化合物Ｉｂの1Ｈ−ＮＭＲ、ＩＲ分析を行った。結果は、次のとおり。
【００３５】
1Ｈ−ＮＭＲ（δ（ｐｐｍ）：ＴＭＳ／ＣＤ3ＯＤ）
１．９        ；ｍ；＞Ｎ−Ｃ−ＣＨ2−ＣＮ＜
２．３        ；ｓ；−Ｎ（ＣＨ3）2
２．５        ；ｔ；＞Ｎ−ＣＨ2−Ｃ
３．４        ；ｔ；−ＣＨ2−ＮＨ−ＣＯ
３．８−４．３；ｍ；−ＣＨ2−ＯＨ、＞ＣＨ−ＯＨ
ＩＲ分析の結果；（ＫＢｒタブレット；ｃｍ-1）
３３００ｃｍ-1；−ＯＨ
２９００      ；−ＣＨ
１６５０      ；−ＣＯＮＨ−
以上の結果から得られたＩａの化合物の構造が次式のものであることを確認した。
【００３６】
【化２３】
0004231112.tif 000015
【００３７】
合成３；ＭＰｃＧ（Ｉｃ）の合成
前記の合成１で得られたＩａの化合物（ＯＰＥＭＡ）１１．８１ｇ（５０．０１ｍｍｏｌ）と前記の合成２で得られたＩｂの化合物１４．０２ｇ（５０．０１ｍｍｏｌ）を溶媒ＤＭＦ、３００ｍｌに溶解し、窒素雰囲気下で、６０℃、１５時間かき混ぜて反応した。粗生成物を減圧加熱した後、メタノールに溶解し、エーテルで１回、エタノールで２回再沈澱を行って生成物Ｉｃを１２．２５ｇ得た（収率；４７．４％）。その化合物Ｉｃの1Ｈ−ＮＭＲ、ＩＲ分析を行った。結果は、次のとおり。
【００３８】
1Ｈ−ＮＭＲ（δ（ｐｐｍ）：ＴＭＳ／ＣＤ3ＯＤ）
２．０        ；ｓ；ＣＨ3−Ｃ＝Ｃ−
２．９        ；ｓ；−Ｎ+（ＣＨ3）2
３．１−３．５；ｔ；−ＣＨ2−ＮＨＣＯ−
３．４        ；ｔ；−ＣＨ2−ＮＨ−ＣＯ
３．８−４．４；ｍ；−ＣＨ2−ＯＨ、＞ＣＨ−ＯＨ、−Ｐ−ＯＣＨ2−、−ＣＯＯＣＨ2−
５．７        ；ｓ；Ｈ（ｃｉｓ）−Ｃ＝Ｃ−
６．２        ；ｓ；Ｈ（ｔｒａｎｓ）−Ｃ＝Ｃ−
ＩＲ分析の結果；（液セル；ｃｍ-1）
３３００ｃｍ-1；−ＯＨ
２９５０      ；−ＣＨ
１７２０      ；−Ｃ＝Ｏ
１６５０      ；−ＣＯＮＨ−
１６３０      ；−Ｃ＝Ｃ−
１２００      ；−Ｏ−Ｐ＝Ｏ
１０５０−１０８０；−Ｐ−Ｏ−Ｃ
以上の結果から得られたＩｃの化合物の構造が次式のものであることを確認した。
【００３９】
【化２４】
0004231112.tif 000016
【００４０】
実施例２；ＭＰｃＧのホモ重合体（重合体II−Ａ）の合成
実施例１の合成３で得られたＩｃの化合物１．０３ｇ（１．９９ｍｍｏｌ）、またラジカル重合開始剤として、ＡＩＢＮ、４ｍｇ、溶媒メタノール、７ｍｌを重合容器に採り、溶かして、窒素置換した後、７０℃、１５時間反応した。さらに反応溶液をエタノール１００ｍｌ中に投入して、沈殿精製を２回繰り返し行い、減圧乾燥して重合体（II−Ａ）、０．３６ｇ得た（収率；３４．９％）。
その重合体（II−Ａ）の1Ｈ−ＮＭＲ、ＩＲ分析、分子量測定を行った。
結果は、次のとおり。
1Ｈ−ＮＭＲ（δ（ｐｐｍ）：ＴＭＡ／ＣＤ3ＯＤ）
２．０        ；ＣＨ3−Ｃ−
２．９        ；−Ｎ+（ＣＨ3）2
３．１−３．５；−ＣＨ2−ＮＨＣＯ−、−ＣＨ2−Ｎ+−ＣＨ2−
３．８−４．４；−ＣＨ2−ＯＨ、＞ＣＨ−Ｏ−、−Ｐ−Ｏ−ＣＨ2−、−ＣＯＯ−ＣＨ2−
ＩＲ分析の結果；（ＫＢｒタブレット；ｃｍ-1）
３３００ｃｍ-1    ；−ＯＨ
２９５０          ；−ＣＨ
１７２０          ；−Ｃ＝Ｏ
１６５０          ；−ＣＯＮＨ−
１２２０          ；−Ｏ−Ｐ＝Ｏ
１０５０−１０８０；−Ｐ−Ｏ−Ｃ
以上の結果から得られた重合体（II−Ａ）の構造が次式のものであることを確認した。
【００４１】
【化２５】
0004231112.tif 000017
数平均分子量；４２，０００
Ｐ＝８１
【００４２】
以上の結果から、本発明の実施例１で単量体が得られた。また、実施例２で重合体が得られた。